(57)【要約】【課題】  記録及び／又は再生に影響がなく、かつ基板にポリ乳酸樹脂を含む光ディスクと含まない光ディスクとを区別できる光ディスクを提供する。【解決手段】  光透過性基板１２と、該光透過性基板の上に形成された反射層１６及び／又は記録層とを少なくとも有し、前記光透過性基板側からレーザ光を照射して情報の記録及び／又は再生を行う光ディスクにおいて、前記光透過性基板は、ポリ乳酸樹脂を含有し、且つ前記レーザ光Ｌの波長に対して吸収が少なくて透過率が６７％以上となるような状態で着色剤が含まれた混合物により形成される。これにより、記録及び／又は再生に影響を与えることなく、かつ基板にポリ乳酸樹脂を含む光ディスクと含まない光ディスクとを区別する。【選択図】  図１
2007042203.tif 000002
【特許請求の範囲】
【請求項１】
光透過性基板と、該光透過性基板の一面側に形成された反射層及び／又は記録層と、を少なくとも有し、前記光透過性基板の他面側からレーザ光を照射して情報の記録及び／又は再生を行うための光ディスクにおいて、
前記光透過性基板は、少なくともポリ乳酸樹脂と着色剤とを含む混合物により形成されてなると共に、前記レーザ光の波長に対する前記光透過性基板の透過率が６７％以上であることを特徴とする光ディスク。
【発明の詳細な説明】
【技術分野】
【０００１】
本発明は、基板に植物を原料としたプラスチックであるポリ乳酸樹脂を含む環境配慮型の光ディスクに係り、特に基板にポリ乳酸樹脂を含む光ディスクと含まない光ディスクとを区別できる光ディスクに関する。
【背景技術】
【０００２】
近年、石油化学工業の発展とプラスチック合成、加工技術の進歩に伴い、種々なプラスチック製品が大量に生産され、これに伴って使用済みのプラスチック製品を産業廃棄物や一般廃棄物として排出される廃プラスチックの量も、急速に増加してきた。例えば平成１５年の我が国における廃プラスチックの量は年間１０００万トン近くになるに至った。そして、この廃プラスチックの量は減少する傾向はなく、廃プラスチックの処分問題は深刻な状況にある。
現在、このような廃プラスチックの４０％強は単純焼却や埋立によって処分されている。しかしながら、燃焼熱カロリーの高い廃プラスチックを通常のゴミ焼却場で焼却処分すると、異常燃焼し、焼却炉の炉体等を傷めるという問題がある。そして、廃プラスチックを単純焼却することで、大気中に放出される炭酸ガスが増加し、地球温暖化という観点からも問題がある。
【０００３】
さらに、廃プラスチックを埋立によって処分する場合には、廃プラスチックは軽くてかさばるため、廃棄物の中でも大きな容積を占め、埋め立て地などの廃棄物最終処分場の用地不足が切迫化してきた現在、将来に亘ってこのような処分方法を続けることは困難である。
このようにプラスチックの廃棄物処理という地球環境の観点からも、また化石資源（原油）の枯渇という地球資源の観点から、植物を原料としたプラスチックや酸素や微生物で分解される生分解性プラスチックの研究開発が盛んに行われるようになってきた。
【０００４】
中でもトウモロコシなどのでんぷんを原料としたポリ乳酸は、生分解性を有するとともに、再生可能資源である植物由来の環境低負荷樹脂であることから、特に注目されている。例えば特許文献１、特許文献２、特許文献３等にはフィルム、包装材料への応用例が開示されており、グリーンプラスチック（２０５〜２３０ページ  ２００２年シーエムシー出版）には、ポリ乳酸を用いた応用例として、例えば生ゴミ袋、食品容器、包装容器、包装フィルムなど、耐熱性や耐衝撃性などが厳しく要求されない、主に機能的に単純な用途を対象にした例が示されている。また、例えば特許文献４、特許文献５、特許文献６等には、耐熱性を向上させたポリ乳酸を主成分とする成形材料の例が開示されており、最近は、自動車の内装部品や電子機器やＯＡ機器の筐体などの高度な機能が必要な分野、用途にも採用され始めている。
【０００５】
一方、近年、大容量の情報を記録できるコンパクトディスク（ＣＤ）やデジタルバーサタイルディスク（ＤＶＤ）などの光ディスクの普及はめざましいものがある。特に音楽や映像、データベース、コンピュータプログラムなどの情報を微細な凹凸パターン（いわゆるピット）として記録された基板の上に、アルミニウムなどの金属反射層と保護層を順次積層した再生専用型光ディスクは、大量に安価に製造できるため膨大な数のディスクが製造され、広く普及している。さらに追記記録が出来るＣＤ−Ｒは再生専用型光ディスク（ＣＤ−ＲＯＭ）以上に生産、消費され始めた。またＤＶＤ−Ｒや書き換え可能なＣＤ−ＲＷやＤＶＤ−ＲＷ、ＤＶＤ−ＲＡＭなどのディスクも急速に普及し始めている。
【０００６】
ここで従来のＣＤやＤＶＤなどの光ディスクの一例を説明する。図３は反射層（或いは記録層）が１層の光ディスクを示す。図３に示す場合には、表面に凹凸（ピット）や溝、図示例では凹凸２が形成された厚さが１．２ｍｍまたは０．６ｍｍの光透過性基板４に反射層や記録層、例えば反射層６を形成し、この反射層６側に、接着剤層８を介して別の基板１０を接合して光ディスクを形成している。この場合、記録、或いは再生用のレーザ光Ｌは、上記光透過性基板４側から照射される。また、上記接着剤層８をなくし、上記基板１０に代えて保護層を形成した光ディスクもある。
このように大量の情報を記憶する記憶媒体として上記したような光ディスクが普及し、全世界で２００億枚以上が生産され、さらに今後もその生産量は増加していくと考えられる。これに伴い不要になって廃棄される光ディスクの数量も飛躍的に増え始めており、地球環境に及ぼす影響は大きくなりつつある。
【０００７】
これらの光ディスクに使用されている材料のうち、最も多量に使用されているのはプラスチック基板である。従来この基板に使用されているプラスチックにはポリカーボネート樹脂、ポリメチルメタクリレート樹脂、脂環式ポリオレフィン樹脂などの、枯渇性化石（石油）資源を原料とした熱可塑性透明樹脂が使用されている。中でも実際の光ディスクのほとんどは光透過性、加工性、生産性などの面から、ポリカーボネート樹脂が使用されている。例えばコンパクトディスク（ＣＤ）では、重量換算で９８％以上、またＤＶＤでも９５％以上がプラスチック基板で占められている。したがって、地球環境に与える負荷を低減すると共に、枯渇性化石（石油）資源を節減するという観点からも上記光ディスクの基板に、毎年再生可能な植物を原料として合成された植物由来のプラスチックであるポリ乳酸樹脂を用いることは、好ましいことである。
【０００８】
このポリ乳酸樹脂は透明な結晶化させない状態では耐熱性が低く、透明性が必要な光ディスク基板にポリ乳酸樹脂を含む樹脂を用いた光ディスクの耐熱性は、ポリカーボネート樹脂を使用した従来の光ディスクよりも劣る。従って、ポリ乳酸樹脂を含む光ディスクは室内利用が可能であっても、耐熱性が高いことが要求される自動車内では利用ができない光ディスクとなる場合がある。
そして、このようなポリ乳酸樹脂を含む光ディスクの外観は、自動車内での利用可能なポリカーボネート樹脂を使用した従来の光ディスクと何ら違いがない。このため、誤ってポリ乳酸樹脂を含む光ディスクを自動車内で利用した場合には、光ディスクの熱変形によって光ディスクが利用できなくなるばかりか、ディスクが取り出せなくなる等の問題が生じ、再生プレーヤを破損するトラブルが生じることがあった。
そこで、外観上の違いを得るために、特許文献７には、分解性ポリマーと非分解性ポリマーが混ざることを防ぐ目的で、分解性ポリマー組成物に着色する事が開示されている。
【０００９】
【特許文献１】特開平３−２９０４６１号公報
【特許文献２】特開平４−１４６９５２号公報
【特許文献３】特開平４−３２５５２６号公報
【特許文献４】特開２００３−２５３００９号公報
【特許文献５】特開２００３−１６５９１７号公報
【特許文献６】特開平４−３２５５２６号公報
【特許文献７】特開平６−２４０００４号公報
【発明の開示】
【発明が解決しようとする課題】
【００１０】
しかしながら、ポリ乳酸樹脂を含む光ディスクを、ポリカーボネート樹脂を使用する従来の光ディスクから区別する目的で、単に樹脂を着色するだけでは、光ディスクの記録及び／又は再生に対する評価が不十分であって再生を行うことができない場合が生じてしまい、実際に応用するために適しているとは言い難い。
本発明は、以上のような問題点に着目し、これを有効に解決すべく創案されたものであり、その目的は、光ディスクの記録及び／又は再生に影響がなく、かつ基板にポリ乳酸樹脂を含む光ディスクと含まない光ディスクとを区別できる光ディスクを提供することにある。
【課題を解決するための手段】
【００１１】
本発明者等は、ポリ乳酸樹脂を含む樹脂を光ディスクの基板に用いたときの上記問題点を解決すべく鋭意検討した結果、光透過性基板は、ポリ乳酸樹脂が含まれ、かつ記録及び／又は再生のためのレーザ光の波長に吸収が少ない着色剤が含まれた混合物により形成され、前記レーザ光の波長に対して透過率が６７％以上、好ましくは８０％以上となる光ディスクとすることで、光ディスクの記録及び／又は再生に影響がなく、かつ基板にポリ乳酸樹脂を含む光ディスクと含まない光ディスクとを区別できる、という知見を得ることにより本発明に至ったものである。
【００１２】
すなわち請求項１に係る発明は、光透過性基板と、該光透過性基板の一面側に形成された反射層及び／又は記録層と、を少なくとも有し、前記光透過性基板の他面側からレーザ光を照射して情報の記録及び／又は再生を行うための光ディスクにおいて、前記光透過性基板は、少なくともポリ乳酸樹脂と着色剤とを含む混合物により形成されてなると共に、前記レーザ光の波長に対する前記光透過性基板の透過率が６７％以上であることを特徴とする光ディスクである。
【発明の効果】
【００１３】
本発明の光ディスクによれば、次のように優れた作用効果を発揮することができる。
ポリ乳酸樹脂を含む樹脂を光ディスクの光透過性基板に用いたとき、この光透過性基板は、ポリ乳酸樹脂を含有し、且つレーザ光の波長に対して吸収が少なくて透過率が６７％以上となるような状態で着色剤が含まれた混合物により形成される光ディスクとすることで、光ディスクの記録及び／又は再生に影響がなく、かつ光透過性基板にポリ乳酸樹脂を含む光ディスクと含まない光ディスクとを光透過性基板の外観上の色の違いにより区別することができる。
そして、この区別が可能になることにより、例えば、誤ってポリ乳酸樹脂を含む光ディスクを自動車内で利用することがなくなり、光ディスクの熱変形によって光ディスクが利用できなくなることがなくなり、再生プレーヤからディスクが取り出せなくなる等、再生プレーヤを破損するトラブルが生じることを防ぐことができる。
また、この区別が可能になることにより、ポリ乳酸樹脂が含まれた光ディスクが使用済みとなった場合の廃棄処分またはリサイクル処理時に、ポリ乳酸樹脂が含まれることに対しての適切な処理を行うこともできる。
【発明を実施するための最良の形態】
【００１４】
以下に本発明に係る光ディスクの一実施例を添付図面に基づいて詳述する。
図１は本発明の光ディスクの第１実施例を示す構成図、図２は本発明の光ディスクの第２実施例を示す構成図である。
まず、第１実施例について説明する。この第１実施例の光ディスクは、例えば再生専用シングルレイヤのＣＤディスクに対応するものである。図１中の第１実施例の光ディスクＤ１は、信号を再生するレーザ光Ｌに対して透明である光透過性基板１２を有している。この光透過性基板１２の表面には、トラッキングを行うピットとなる微小な凹凸１４が形成されている。そして、この凹凸１４の形成されている表面の全面に、反射層１６を形成し、更にその上に保護層１８を形成して光ディスクＤ１を構成している。光ディスクの種類によっては、反射層１６に替えて記録層を設ける場合もあるし、反射層１６と記録層とを重ねて設ける場合もある。また上記凹凸１４に替えて、螺旋状、或いは同心円状の溝（「ウォブル」とも称す）を形成する場合もある。これらの点は第２実施例においても同様である。
【００１５】
次に第２実施例について説明する。この第２実施例の光ディスクは、例えば再生専用シングルレイヤＤＶＤディスクに対応するものである。図２中の第２実施例の光ディスクＤ２は、保護基板２０と、第１実施例で説明したと同様な光透過性基板２２とを有し、これらの両基板２０、２２の内の光透過性基板２２の表面に反射層２６を有する微小な凹凸１４を形成している。そして、この両基板２０、２２を、上記微小な凹凸１４が形成されている面側を対向させて間に接着剤層２４を介在させて接合することにより上記光ディスクＤ２が製造されている。再生用のレーザ光Ｌは光透過性基板２２の表面側より照射される。図示例の場合には、光透過性基板２２の内側の表面のみにトラッキング等を行うピットとなる凹凸１４が形成されている場合を示しており、この凹凸１４が形成されている表面の全面に、反射層２６が形成されている。
【００１６】
ディスクの種類によっては、前述のように凹凸１４に替えて螺旋状、或いは同心円状の溝（「ウォブル」とも称す）を形成する場合もある。また、反射層２６に替えて記録層を設ける場合もあるし、反射層２０と記録層とを重ねて設ける場合もある。
ここで本発明では、上記各光透過性基板１２、２２を、少なくともポリ乳酸樹脂が含まれた基板とし、かつ記録及び／又は再生のためのレーザ光の波長に対して吸収が少なくて、このレーザ光の透過率が６７％以上、好ましくは８０％以上となるような状態で着色剤が含まれた混合物で形成している点である。尚、保護基板２０を上記のような混合物で形成してもよい。
【００１７】
ここで上記混合物は、次のようにして作製される。まず、ポリ乳酸樹脂としては、トウモロコシなどの植物から取り出されたでんぷんを分解して得られた乳酸モノマーから合成されたポリ乳酸樹脂が好ましい。例えば三井化学（株）から市販されている「レイシアＨ１００，Ｈ１００Ｊ」や、カーギル・ダウ社製「Ｎａｔｕｒｅ  Ｗｏｒｋｓ」やユニチカ（株）から市販されている「テラマックＴＥ−４０００」などが好ましい材料である。
【００１８】
次にポリ乳酸樹脂中に混合させる記録及び／又は再生のためのレーザ光の波長に対して吸収が少ない着色剤としては、レーザ光をほとんど透過する染料を用いる。この染料としては、粒子の大きさにもよるが一般的には顔料はレーザ光を乱反射したり、或いは吸収したりするのでレーザ光が透過しないため、不向きである。記録及び／又は再生のためのレーザ光の波長に対して吸収が少ない、或いは吸収がほとんどない着色剤として具体的には、黄緑色系、黄色系、赤系の染料が好適である。
【００１９】
これら上記各着色剤を１種類、或いは複数種類を前記ポリ乳酸樹脂中に混合させて、記録及び／又は再生のためのレーザ光の波長に対して吸収が非常に少ない着色剤が含まれた混合物を作製する。この場合、上記混合物を原料として基板を形成した時に、上記レーザ光の波長に対する透過率が６７％以上、好ましくは８０％以上となるように上記着色剤の量等を設定する。
上記ポリ乳酸樹脂中に上記着色剤を混合させる方法には特に制限はないが、好ましくは一軸または二軸押出機や混練り機による溶融混練りが用いられる。ここで上記混合物で成形された光透過性基板１２、２２の透過率が６７％よりも小さい場合には、情報を安定的に記録したり、或いは再生したりすることが困難になる。
【００２０】
この透過率に関してより詳しく説明すると、下記に示すようにディスクの種類によってその規格が少しずつことなる。すなわち、再生専用ＣＤの規格では、「反射率が７０％以上」となっており、レーザ光は基板を通って反射膜で反射し、もう一度基板を通って読み取りされる。従って、レーザ光は基板を２回通るので、再生専用ＣＤの場合の基板の透過率としては、√０．７以上の透過率（＝８３％以上）が必要となる。また、ＣＤ−Ｒでは「反射率が６５％以上」となっており、レーザ光は基板を２回通るので、ＣＤ−Ｒの場合の基板の透過率としては、√０．６５以上の透過率（＝８０％以上）が必要となる。
また再生専用ＤＶＤシングルレイヤー、ＤＶＤ−Ｒシングルレイヤーの規格では、「反射率が４５〜８５％」となっており、レーザ光は基板を２回通ることになるので、ＤＶＤ−ＲＯＭシングルレイヤー、ＤＶＤ−Ｒシングルレイヤーの場合の基板の透過率としては、√０．４５以上の透過率（＝６７％以上）が必要となる。
また、ブルーレーザ再生専用ディスクの規格は、現時点においてまだ決まっていないが、透過率が６７％以上あれば、十分に安定して再生を行うことができる。
【００２１】
このように、ディスクの種類によって、透過率は少しずつ異なるが、上述のように少なくとも透過率は６７％以上が必要である。そして、好ましくは全ての種類のディスクにおいて、透過率が８０％以上であれば、十分な再生特性を得ることができる。
なお、上記混合物には、耐熱性を改善する目的や離型性を改善する目的等のために、ポリ乳酸樹脂以外の樹脂や添加剤を混合するようにしてもよい。
【００２２】
次に、本発明に係る光ディスクとして実際に作製した再生専用ＣＤ、ＤＶＤディスクの評価結果について詳述する。
＜混合物の調整＞
ここでは基板は、ポリ乳酸樹脂を含有し、且つ記録及び／又は再生レーザ光の波長に対して吸収が少なくて透過率が６７％以上となるような状態で着色剤が含まれた混合物により形成される。この混合物としては、ここでは黄色用、赤色用及び青色用の３種類の混合物があり、それぞれ以下のように調整された。
【００２３】
［黄色用の混合物］
まず、ポリ乳酸樹脂として、ポリスチレン換算で分子量約２０万のポリＬ乳酸樹脂ペレットを用い、これに着色剤として黄色系の樹脂用染料（日本化薬製  Ｋａｙａｓｅｔ  Ｙｅｌｌｏｗ  ＳＦ−Ｇ）を、ポリ乳酸樹脂に対して０．０５重量％添加し、二軸押出機を用いて２４０℃で溶融混練し、さらにペレット化して、ポリ乳酸樹脂と着色剤とが含まれた黄色用の混合物を作製した。得られた黄色用の混合物を射出成形して試験サンプルを作製し、ＣＤ、ＤＶＤ再生装置（プレーヤ）のレーザ光Ｌの波長７８０ｎｍ及び６６０ｎｍでの光透過率を測定した結果、いずれも８０％以上であり、良好な光透過率であった。
【００２４】
［赤色用の混合物］
上記ポリ乳酸樹脂として、ポリスチレン換算で分子量約２０万のポリＬ乳酸樹脂を用い、これに着色剤として赤色系の樹脂用染料（日本化薬製  Ｋａｙａｓｅｔ  Ｒｅｄ  Ｇ）を、ポリ乳酸樹脂に対して０．０２重量％添加し、上述したように溶融混練等を行って赤色用の混合物を作製した。得られた赤色用の混合物を射出成形して試験サンプルを作製し、ＣＤ再生装置のレーザ光Ｌの波長７８０ｎｍでの光透過率を測定した結果、８０％以上であり、良好な光透過率であった。
【００２５】
［青色用の混合物］
上記ポリ乳酸樹脂として、ポリスチレン換算で分子量約２０万のポリＬ乳酸樹脂を用い、これに着色剤として青色系のフタロシアニン樹脂用染料（長瀬産業  Ｂｌｕｅ  ＢＬ）を、ポリ乳酸樹脂に対して０．００５重量％添加し、上述したように溶融混練等を行って青色用の混合物を作製した。得られた青色用の混合物を射出成形して試験サンプルを作製し、ブルーレーザ再生専用プレーヤのレーザ光Ｌの波長４０５ｎｍでの光透過率を測定した結果、８０％以上であり、良好な光透過率であった。
【００２６】
＜第１実施例の１：再生専用ＣＤディスクに対応（黄色用）＞
上述のようにして作製した黄色用の混合物を用いて、金型に予め微小な凹凸（ピット）が形成されたスタンパーを取り付け、射出成形でＣＤ規格に準拠した信号ピットが形成された光透過性基板１２を作製し、さらにＤＣまたはＲＦスパッタリング法にてＡｌ膜よりなる反射層１６を形成し、この反射層１６の上にＵＶ（紫外線）硬化樹脂をコートして保護層１８を設けて光ディスクＤ１としてＣＤを作製した。
【００２７】
ここで得られたＣＤディスクの目視観察試験を実施したところ、再生用のレーザ光Ｌが照射される側から見たディスクは黄色をおびたＡｌ反射層１６が観察されるディスクとなっており、ポリカーボネート樹脂を使用した従来のＣＤディスクが無色（透明）で単にＡｌ膜よりなる銀色の反射層が観察されるディスクとなっているのと大きな違いを示した。また、このＣＤディスクＤ１は市販のＣＤプレーヤで再生可能であった。
なお、現在市販されているポリ乳酸樹脂はトウモロコシから生産されているため、使用した着色剤に黄色系の着色剤を用いると、ディスクも黄色に観察され、結果として黄色のトウモロコシを連想させることとなり、基板にポリ乳酸樹脂を含む光ディスクと含まない光ディスクとの区別がより容易になるという効果があった。
【００２８】
＜第１実施例の２：再生専用ＣＤディスクに対応（赤色用）＞
前述したように作製した赤色用の混合物を用いて、上記第１実施例の１と同様にＣＤ（光ディスク）Ｄ１を作製した。ここで得られたＣＤディスクの目視観察試験を実施したところ、再生用のレーザ光Ｌが照射される側から見たディスクは赤色をおびたＡｌ反射層１６が観察されるディスクとなっており、ポリカーボネート樹脂を使用した従来のＣＤディスクが無色（透明）で単にＡｌ膜よりなる銀色の反射膜が観察されるディスクとなっているのと大きな違いを示した。また、このＣＤディスクは市販のＣＤプレーヤで再生可能であった。
＜第２実施例の１：再生専用ＤＶＤディスクに対応（黄色用）＞
光透過性基板２２の材料として、先の第１実施例の１と同じように黄色用の混合物を用いて、金型に予め微小な凹凸（ピット）が形成されたスタンパーを取り付け、射出成形でＤＶＤ規格に準拠した信号ピットが形成された光透過性基板２２を作製し、さらにＤＣまたはＲＦスパッタリング法にてＡｌ膜よりなる反射層２６を形成した。
同様に保護基板２０も、上記黄色用の混合物を用いて、金型に表面がミラーのスタンパーを取り付け、射出成形で貼合わせ用のダミー基板（保護基板）２０を作製した。
【００２９】
次に、上述のように形成した両基板２０、２２を貼り合わてＤＶＤ光ディスクＤ２を製造した。このとき、光透過性基板２２の反射層２６を形成した側の面と、保護基板２０とを対向させ、その間に接着剤層２４を介在させる。この貼り合わせの時に接着剤層２４に使用される材料は、アクリレート系の紫外線硬化樹脂を用いた。このようにして光ディスクＤ２として再生専用シングルレイヤーＤＶＤディスクを作製した。
ここで得られたＤＶＤディスクの目視観察試験を実施したところ、再生用のレーザ光Ｌが照射される側から見たディスクは黄色をおびたＡｌ反射層２６が観察されるディスクとなっており、ポリカーボネート樹脂を使用した従来のＤＶＤディスクが無色（透明）で単にＡｌ膜よりなる銀色の反射層が観察されるディスクとなっているのと大きな違いを示した。また、このＤＶＤディスクは市販のＤＶＤプレーヤで再生可能であった。
【００３０】
＜第２実施例の２：ブルーレーザ再生専用ディスクに対応（青色用）＞
前述したように作製した青色用の混合物を用いて、ブルーレーザ再生専用光ディスクを作製した。この実施例で作成した光ディスクの構造は、先の第２実施例の１と同様であるが、ブルーレーザの再生に対応するため、微小な凹凸（ピット）は第２実施例の１よりもより小さいピットが形成された。ポリ乳酸樹脂に混合する樹脂用染料と微小な凹凸（ピット）の形状以外は第２実施例の１と同様にして光ディスクを作製した。
ここで得られたブルーレーザ再生専用ディスクの目視観察試験を実施したところ、再生用のレーザ光が照射される側から見たディスクは青色をおびたＡｌ反射層２６が観察されるディスクとなっており、ポリカーボネート樹脂を使用した従来のディスクが無色（透明）で単にＡｌ膜よりなる銀色の反射層が観察されるディスクとなっているのと大きな違いを示した。また、このブルーレーザ再生専用ディスクは試作したブルーレーザ再生専用プレーヤで再生可能であった。
【００３１】
＜比較例１＞
比較のためにポリスチレン換算で分子量約２０万のポリＬ乳酸樹脂のみで着色剤が含まれない場合についてのＣＤ（光ディスク）を第１実施例の１と同様に作製した。ここで得られたＣＤディスクの目視観察試験を実施したところ、再生用のレーザ光が照射される側から見たディスクは無色（透明）で単にＡｌ膜よりなる反射層が観察されるディスクとなっており、ポリカーボネート樹脂を使用した従来のＣＤディスクも無色（透明）で単にＡｌ膜よりなる反射層が観察されるディスクとなっていることから、両ディスクの違いが全くわからない状況であった。なお、この比較例１のＣＤディスクは市販のＣＤプレーヤで再生可能であった。
【００３２】
＜比較例２＞
比較のためにポリスチレン換算で分子量約２０万のポリＬ乳酸樹脂に青色系の樹脂用染料（日本化薬製  Ｋａｙａｓｅｔ  Ｂｌｕｅ  ＦＲ）を、ポリ乳酸樹脂に対して０．０２重量％添加した場合についてＣＤ（光ディスク）を第１実施例の１と同様に作製した。ここで得られたＣＤディスクの目視観察試験を実施したところ、再生用のレーザ光が照射される側から見たディスクは青色をおびたＡｌ膜よりなる反射層が観察されるディスクとなっており、ポリカーボネート樹脂を使用した従来のＣＤディスクが無色（透明）で単にＡｌ膜よりなる反射層が観察されるディスクとなっているのと大きな違いを示した。しかしながら、このＣＤディスクは市販のＣＤプレーヤで再生不能であった。この青色系染料とポリ乳酸樹脂が含まれた混合物は、ＣＤ、ＤＶＤ再生装置のレーザ光Ｌの波長７８０ｎｍ及び６６０ｎｍに吸収がそれぞれあり、光透過率を測定した結果、いずれも８０％以下であり、光透過率不足が再生不能の原因であった。
尚、本実施例では、２種類の光ディスクを例にとって説明したが、これに限定されず、２層以上の記録層を有する光ディスクにも本発明を適用できるのは勿論である。
【図面の簡単な説明】
【００３３】
【図１】本発明の光ディスクの第１実施例を示す構成図である。
【図２】本発明の光ディスクの第２実施例を示す構成図である。
【図３】反射層（或いは記録層）が１層の光ディスクを示す構成図である。
【符号の説明】
【００３４】
１２…光透過性基板、１６…反射層、１８…保護層、２０…保護基板、２２…光透過性基板、２４…接着剤層、２６…反射層、Ｄ１，Ｄ２…光ディスク。
【図１】
2007042203.tif 000003
【図２】
2007042203.tif 000004
【図３】
2007042203.tif 000005